СПОСОБ ГИДРОМЕТАЛЛУРГИЧЕСКОЙ ПЕРЕРАБОТКИ СУРЬМЯНЫХ ЗОЛОТОСОДЕРЖАЩИХ КОНЦЕНТРАТОВ
METHOD FOR HYDROMETALLURGICAL PROCESSING OF ANTIMONIC GOLD-CONTAINING CONCENTRATES

Изобретение относится к металлургии цветных металлов, в частности, к переработке сульфидных сурьмяных концентратов, содержащих также золото. Переработка таких концентратов возможна как пиро-, так и гидрометаллургическим способами. Преимуществом последних является возможность переработки относительного бедного сырья и меньшее загрязнение окружающей среды.
2
Наиболее распространенным гидрометаллургическим способом переработки сурьмяного сырья является сульфидно-щелочное выщелачивание с последующей электроэкстракцией сурьмы в виде катодного металла [Сурьма. Под ред. Мельникова С.М. Издательство «Металлургия», 1977 г.]. При выщелачивании растворами, содержащими NaS и NaOH, сурьма переходит в раствор в виде тиоантимонита натрия:
Полученный раствор идет на электроэкстракцию, где из него осаждают катодную сурьму:
3
3
2
2
2
0
4NaSbS+12NaOH=4Sb+12NaS+3O+6HO.
2-
2-
2
Серьезным недостатком гидрометаллургического способа переработки сурьмяных золотосодержащих концентратов является то, что при сульфидно-щелочном выщелачивании вместе с сурьмой растворяется до 20-30% золота. Это объясняется тем, что золото образует с ионами S прочные комплексы и в присутствие полисульфидов S, являющихся окислителями, переходит в раствор:
Растворившееся золото осаждается на катоде вместе с сурьмой и может рассматриваться как потерянное, так как его извлечение из катодной сурьмы связно со значительными затратами и дополнительными потерями. По данным [Панченко А.Ф., Лодейщиков В.В., Бывальцев В.Я. Разработка и освоение и пути усовершенствования комплексной переработки золотосурьмяных руд // Развитие производительных сил Сибири и задачи ускорения научно-технического прогресса. Красноярск. 1985. т. 1.ч. П. С. 354-358], эти потери составляют 15-25% от всего находящегося в концентрате золота.
Из твердого остатка сульфидно-щелочного выщелачивания золото извлекают цианированием. Если в исходном концентрате золото находится в состоянии тонкой диспергации в сульфидах, цианированию может предшествовать автоклавное или биоокисление.
Предлагаемое изобретение предназначено для переработки сурьмяных золотосодержащих концентратов.
Известен способ переработки сурьмяных золотосодержащих концентратов, включающий выщелачивание сурьмы сульфидно-щелочными растворами с последующей электроэкстракцией сурьмы в виде катодного металла. Из раствора выщелачивания осаждают золото цементацией алюминиевым порошком [M.G. Aylmore. Alternative lixiviants to cyanide for leaching gold ores. Gold Ore Processing. Project Development and Operations /Second Edition/ Edited by Mike D. Adams 2016. p. 501-539]. Цементный золотосодержащий осадок присоединяют к твердому остатку от сульфидно-щелочного выщелачивания и направляют на извлечение золота цианированием. В соответствии с этим способом потери золота с катодной сурьмой уменьшаются. Недостатком способа является то, что часть алюминия расходуется на осаждение сурьмы, что увеличивает расход осадителя и уменьшает извлечение сурьмы в готовую продукцию.
Известен способ переработки сурьмяных золотосодержащих концентратов, включающий выщелачивание сурьмы сульфидно-щелочными растворами с последующей электроэкстракцией сурьмы в виде катодного металла, принятый за ближайший аналог (прототип). В этом способе золото из раствора выщелачивания осаждают цементацией цинковым порошком [Anderson, C.G., Dahlgren, E., Huang, H.H., Miranda, P.J., Stacey, D. Jeffrey, M. and Chandra, I. (2005). Fundamentals and applications of alkaline sulfide leaching and recovery of gold. Gold Symposium. Canadian Institute of Mining, Metallurgy and Petroleum, Montreal, pp. 110-125]. Цементный золотосодержащий осадок присоединяют к твердому остатку от сульфидно-щелочного выщелачивания и направляют на извлечение золота цианированием. В соответствии с этим способом потери золота с катодной сурьмой уменьшаются. Так как цинк слабо цементирует сурьму, расход осадителя сокращается. Недостатком способа является не полное осаждение золота.
2
2
2
Задачей предлагаемого изобретения является устранение отмеченного недостатка прототипа. Заявленный технический результат достигается тем, что в предлагаемом способе гидрометаллургической переработки сурьмяного золотосодержащего концентрата, включающем сульфидно-щелочное выщелачивание концентрата, цементацию перешедшего в раствор золота металлическим цинком, осаждение сурьмы из полученного раствора электроэкстракцией и оборот отработанного сульфидно-щелочного электролита на выщелачивание, согласно изобретению сульфидно-щелочное выщелачивание концентрата проводят в две стадии в противоточном режиме, при этом первую стадию выщелачивания ведут при недостатке в растворе NaS 40-90% от стехиометрически необходимого для выщелачивания сурьмы с получением раствора первой стадии и кека первой стадии, затем из полученного раствора первой стадии осаждают золото цементацией металлическим цинком с получением обеззолоченного раствора, который отправляют на  электроэкстракцию сурьмы, вторую стадию ведут путем выщелачивания кека, полученного на первой стадии выщелачивания,  отработанным электролитом после электроэкстракции сурьмы при избытке NaS  100-130% от стехиометрически необходимого для полного выщелачивания сурьмы с получением кека второй стадии и раствора второй стадии, который используют на первой стадии выщелачивания. Первую и вторую стадии сульфидно-щелочного выщелачивания проводят при температуре 50-70°С в течение 1-3 ч при концентрации NaS 40-80г/л и NaOH 10-30 г/л. Осаждение золота ведут цементацией металлическим цинком в виде цинкового порошка, содержащим не более 10% фракции +0,2 мм, при температуре 50-80°С в течение 20-180мин, при этом расход цинкового порошка составляет 1-5% от массы концентрата.
2
2
2
Как показали исследования, цементация золота цинком идет достаточно быстро и полно только в том случае, если в растворе отсутствует сульфид NaS. В предлагаемом способе такой раствор получают на первой стадии выщелачивания, которую проводят при недостатке в растворе NaS. После цементации золота этот раствор идет на электроэкстракцию. Твердый остаток после первой стадии содержит еще много сурьмы, поэтому он поступает на вторую стадию, которую проводят оборотным электролитом при избытке NaS, что обеспечивает максимально полное извлечение сурьмы. Твердый остаток второй стадии совместно с цементным золотосодержащим осадком поступает на извлечение золота известными методами. Технологическая схема переработки сурьмяных золотосодержащих концентратов по предлагаемой технологии показана на рисунке 1.
Примеры реализации предлагаемого способа
Высказанное подтверждается, но не ограничивается примерами реализации предлагаемого способа в сравнении со способом-прототипом.
Экспериментальная проверка предлагаемого способа и его сравнение с прототипом осуществлялась на пробе флотационного сурьмяного золотосодержащего концентрата, полученного при флотационном обогащении руды одного из отечественных месторождений. Состав концентрата показан в таблице 1, (%).
2
3
Концентрат содержит 75% класса минус 71 мкм. Сурьма в концентрате представлена минералом антимонитом SbS. Из других сульфидов присутствуют пирит и арсенопирит. Около половины золота находится в концентрате в тонко диспергированном состоянии ("невидимое золото") и не поддается прямому цианированию.
В первой серии опытов концентрат перерабатывали по способу-прототипу. Выщелачивание концентрата вели сульфидно-щелочными растворами в одну стадию. Условия выщелачивания были следующими: Ж:Т=2, температура 60°С, время 2 часа, концентрация NaOH 20 г/л.
2
Стехиометрически необходимое количество NaS рассчитывали по реакции (1). После разделения твердого и жидкого определяли содержание сурьмы в кеке и золота в растворе. Цементацию золота из полученного раствора проводили при температуре 60°С в течение 1 часа, расход цинкового порошка составлял 30 граммов на 1 кг концентрата. В жидкой фазе после ее отделения от цементата определяли остаточную концентрацию золота.
2
2
Полученные результаты (таблица 2) подтверждают, что при сульфидно-щелочном выщелачивании в раствор переходит не только сурьма, но и значительная часть золото. В условиях повышенного расхода NaS (110-143% от стехиометрически необходимого) растворяется 18% золота. Видно также, что при уменьшении расхода NaS ниже стехиометрического переход золота в раствор уменьшается, а цементация его цинком позволяет практически полностью его осадить. Однако, как и следовало ожидать, при этом уменьшается извлечение в раствор сурьмы. Таким образом, способ-прототип не позволяет предотвратить потери золота без снижения извлечения сурьмы.
2
2
Во второй серии опытов провели переработку концентрата по предлагаемому способу. Исходный концентрат подвергли противоточному выщелачиванию. На первой стадии исходный концентрат выщелачивали в течение 2 ч при Ж:Т=2 и температуре 60°С оборотным сульфидно-щелочным раствором, содержащим 70 г/л NaS (65% от стехиометрически необходимого для выщелачивания сурьмы, содержащейся в исходном концентрате), 20 г/л NaOH, 30 г/л Sb и 2,5 мг/л Au. Полученный кек содержал 6% Sb, что соответствовало извлечению Sb в раствор 82%. Содержание Au в полученном растворе составило 5,3 мг/л. Из этого раствора Au осадили цементацией, которую провели при, температуре 60°С в течение 1 часа и расходе цинкового порошка 30 г на 1 кг исходного концентрата. Остаточное содержание Au в растворе составило 0,02 мг/л. Кек первой стадии, подвергли выщелачиванию (Ж:Т=2, 2 ч температура 60°С) раствором, содержащим 80 г/л NaS в количестве 120% от стехиометрически необходимого для выщелачивания сурьмы, содержащейся в кеке первой стадии) и Sb 20 г/л. Остаточное содержание Sb в полученном твердом остатке составило 0,6%, концентрация золота в растворе 2,8 мг/л. Общее извлечение сурьмы в раствор составило 98%, а золота в кек второй стадии 99%. Таким образом, в отличие от прототипа предлагаемый способ обеспечивает высокое извлечение сурьмы в раствор и одновременно позволяет сконцентрировать свыше 99% золота в твердых золотосодержащих продуктах, из которых оно может быть извлечено традиционными методами.